СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы для изготовления посуды, монет.
Известен сплав на основе алюминия, содержащий, мас.%: цинк ≤1,0; титан 0,001-0,08; серебро ≤1,0; никель ≤0,15; алюминий - остальное [1].
Задачей изобретения является повышение прочности сплава на основе алюминия.
Технический результат достигается тем, что сплав на основе алюминия, содержащий цинк, титан, серебро, никель, дополнительно включает кобальт и индий при следующем соотношении компонентов, мас.%: цинк 1,3-1,8; титан 0,01-0,015; серебро 1,3-1,8; никель 1,3-1,8; кобальт 1,3-1,8; индий 0,2-0,3; алюминий - остальное.
В таблице приведены составы сплава на основе алюминия.
Таблица
Компоненты
Содержание, мас.% в составах
1
2
3
Цинк
1,3
1,5
1,8
Титан
0,015
0,013
0,01
Серебро
1,3
1,5
1,8
Никель
1,3
1,5
1,8
Кобальт
1,8
1,5
1,3
Индий
0,3
0,25
0,2
Алюминий
остальное
остальное
остальное
Предел прочности при растяжении, МПа
80-85
80-85
80-85
Повышение прочности сплава на основе алюминия достигается за счет комплексного влияния компонентов, входящих в его состав. Никель, кобальт, цинк и серебро упрочняют сплав, серебро повышает упругость материала. Титан измельчает структурные составляющие сплава. Индий тормозит процессы окисления сплава.
Сплав выплавляют в электропечах. Плавку проводят под флюсом. Сплав подвергают термической обработке: медленно нагревают в печи до температуры 430°С с выдержкой 15-18 ч, затем - охлаждение в воде с температурой около 100°С или в масле с температурой около 50°С.
Источники информации
1. RU 2258094 С1, С22С 21/00, 2005.